Brevet FR3068975A1 — publié le 20190118

COMPOSITION POUR PANSEMENT INTERFACE RESUME La présente invention est relative à une nouvelle composition à base de 5 copolymères tribloc du type ABA, comportant deux blocs terminaux thermoplastiques A styrène et une séquence centrale élastomère B qui est une oléfine saturée, et d'au moins une résine choisie parmi les résines aromatiques, utilisable notamment pour la réalisation d'un pansement interface comprenant une armature ou un support, ou un pansement interface autoporté, de préférence 10 autoporté. La présente invention est également relative à un pansement interface autoporté qui présente une manipulabilité facilitée car il présente une bonne résistance à la déchirure. 15 ETAT DE LA TECHNIQUE ANTERIEURE On connaît depuis longtemps le traitement des plaies par des pansements désignés par le terme « pansements interface », destinés à être mis au contact de la plaie en assurant une interface entre la plaie et une compresse absorbante que l'on dépose sur le pansement pour absorber les exsudats. 20 Le pansement URGOTULecommercialisé depuis 2000 par la société Laboratoires URGO est un exemple illustratif de pansement interface. Le produit URGOTUL® est constitué d'une armature faite d'un tissu à mailles ouvertes dont les fils sont enrobés d'un gel cohésif, de façon à laisser les mailles essentiellement non obturées. Ce gel est formé d'une composition constituée d'une matrice 25 élastomérique à base de copolymères tribloc du type ABA (styrène-oléfine saturée-styrène) fortement plastifiée et contenant en dispersion une faible quantité de particules hydrophiles d'un hydrocolloïde. Ce pansement et sa composition sont décrits dans l'exemple 1 de la demande de brevet WO 00/16725. La composition qualitative et quantitative de la matrice élastomérique de ce 30 pansement lui confère des propriétés remarquables en ce qui concerne la favorisation du processus de cicatrisation et en particulier de la prolifération des fibroblastes. Le produit URGOTUL® présente néanmoins l'inconvénient, dans les cas où l'on souhaite l'appliquer sur des plaies difficilement recouvrables, par exemple 35 en raison de leur localisation, de manquer de conformabilité, à cause de la rigidité de son armature. 2 Pour résoudre ce problème, des pansements interface autoportés (sans armature) ont été décrits dans la demande de brevet FR 2 936 158. Les produits décrits dans cette demande présentent à la fois une bonne élasticité et une cohésion suffisante pour pouvoir être manipulés. Toutefois, les pansements interface autoportés décrits dans ce document mettent en oeuvre des constituants différents des polymères tribloc du type ABA employés dans le pansement URGOTUL® de sorte que les propriétés de cicatrisation et de prolifération des fibroblastes ne sont pas préservées. En outre, dans une logique de rentabilité économique, il serait souhaitable 10 pour la demanderesse de pouvoir fabriquer un pansement interface autoporté à partir de composés de même nature, voire identiques, à ceux utilisées pour la fabrication du pansement URGOTUL® et ses déclinaisons, qu'elle produit déjà. Outre l'aspect économique, ceci présenterait aussi un avantage non négligeable dans le cas où l'on souhaite incorporer dans la composition du 15 pansement interface autoporté des composés actifs, c'est-à-dire, des composés qui ont une action sur le processus de cicatrisation ou le traitement de la plaie, comme par exemple des antibactériens, tels que les sels d'argent, ou des inhibiteurs de MMP (Matrix métalloprotéases) comme le sel de potassium de sucrose octasulfate. En effet, l'incorporation d'actifs dans ce type de composition est 20 toujours délicate et complexe, chaque composé de la composition pouvant interagir avec les autres, modifier les propriétés rhéologiques et physico chimiques de la composition, ou encore affecter la stabilité ou la solubilité de l'actif. En utilisant des composés de même nature que ceux déjà utilisés pour la 25 fabrication du pansement URGOTUL®, les chances de mettre au point de nouvelles compositions présentant les avantages recherchés sont donc optimisées. Enfin, l'utilisation de composés de même nature voire identiques à ceux utilisés pour la fabrication du pansement URGOTUL® permettrait de préserver les propriétés remarquables du produit URGOTUL® sur la prolifération des 30 fibroblastes et sur le processus de cicatrisation. Il serait donc souhaitable de disposer d'une composition pour pansement interface constituée de composés de même nature ou identiques à ceux employés dans le produit URGOTUL® permettant de préparer des pansements interface présentant une bonne conformabilité et une bonne résistance à la déchirure, même 35 sans armature. 3 RESUME DE L'INVENTION Ainsi, la présente invention a permis de mettre au point une composition spécifique à base de copolymères tribloc du type ABA, comportant deux blocs terminaux thermoplastiques A styrène et une séquence centrale élastomère B qui 5 est une oléfine saturée, permettant la préparation d'une matrice élastomérique suceptible d'être mise en oeuvre dans un pansement, qui, de préférence, est autoporté, ladite matrice présentant une très bonne résistance à la déchirure. Plus précisément, il a été découvert, et ceci constitue le fondement de la présente invention, que des compositions comportant au moins deux copolymères (élastomères) tribloc spécifiques du type styrène - oléfine saturée - styrène, et au moins une résine aromatique présents au sein de la composition en une quantité pondérale prédéterminée, permettent de réaliser des pansements qui présentent des propriétés mécaniques améliorées. En effet, les pansements obtenus avec les matrices élastomériques de l'invention se manipulent facilement, et le risque de déchirure au moment de l'application ou au moment du retrait du pansement par le personnel soignant est diminué. Une fois appliqués, les pansements obtenus avec ces matrices élastomériques présentent une conformabilité améliorée, le contact avec le lit de la plaie est par conséquent favorisé. Du fait de son élasticité améliorée, le pansement suit mieux les mouvements du patient, et le renforcement de ses propriétés mécaniques permet d'éviter que le pansement ne se délite dans la plaie, même après contact avec les exsudats de la plaie sur une durée prolongée. L'ajout de résines spécifiques permet de diminuer la viscosité du mélange élastomérique et de renforcer mécaniquement la matrice élastomérique. Ceci est particulièrement avantageux dans le procédé de fabrication de la matrice élastomérique. La composition, du fait de sa viscosité diminuée, peut être enduite plus facilement sur une armature. Dans le cas d'un pansement autoporté, l'amélioration de la cohésion de la matrice élastomérique permet un meilleur moulage et démoulage de cette dernière. En outre, du fait des résines spécifiques utilisées, la température de fabrication de la composition peut être diminuée d'environ 10°C, ce qui permet d'introduire dans le mélange des composants sensibles aux traitements thermiques, tels que des actifs par exemple. Selon un mode de réalisation préféré, le pansement selon l'invention n'adhère pas aux gants chirurgicaux en latex. Ainsi selon un premier aspect, la présente invention a pour objet une composition, notamment utile pour la fabrication de pansements, comprenant: 4 - 5 à 20% d'un mélange de 2 copolymères tribloc du type styrène - oléfine saturée - styrène, un premier qui présente une viscosité comprise entre 0,01 et 1 Pa.s telle que mesurée dans une solution à 5 % (masse/masse) dans le toluène et un second qui présente une viscosité comprise entre 0 ,01 et 0,5 Pa.s mesurée dans 5 une solution à 15 % (masse / masse) dans le toluène - 50 à 80% en poids d'au moins un plastifiant, - 5 à 20% d'au moins une résine de type alpha-méthyl styrène dont le point de ramollissement se situe entre 80 et 125°C, de préférence entre 90 et 110°C, étant entendu que : 10 - lorsque la teneur en copolymères tribloc est comprise entre 5 et 10% en poids, la teneur en résine est comprise entre 15 et 20% en poids, rapporté au poids total de la composition et - lorsque la teneur en copolymères tribloc est supérieure à 10% en poids, la teneur en résine est comprise entre 5 et 20% en poids, rapporté au poids total de la 15 composition, les pourcentages étant rapportés au poids total de la composition. Selon un second aspect, la présente invention a pour objet une matrice élastomérique obtenue à partir d'une telle composition et un pansement interface, avec support ou autoporté comprenant ladite matrice élastomérique. 20 DESCRIPTION DETAILLEE Elastomère La composition selon l'invention, comprend un mélange de 2 copolymères tribloc du type ABA. 25 En particulier, ce mélange de deux copolymères comprendra au moins un copolymère qui présente une viscosité comprise entre 0,01 et 1 Pa.s mesurée dans une solution à 5 % masse/masse dans le toluène et au moins un copolymère présentant une viscosité comprise entre 0,01 et 0,5 Pa.s mesurée dans une solution à 15% (masse/masse) dans le toluène. 30 Les copolymères séquencés utilisés dans le cadre de l'invention sont des copolymères triblocs du type ABA comportant deux blocs terminaux thermoplastiques A styrène et une séquence centrale élastomère B qui est une oléfine saturée. Les séquences B d'oléfines saturées sont par exemple des séquences éthylène-butylène, éthylène-propylène ou éthylène-éthylène-propylène. 35 Par souci de simplicité, dans la présente description, les blocs polymériques constituant les copolymères précités sont désignés par la nature de 5 leurs unités récurrente. Ainsi, l'expression « bloc » ou « séquence styrène A » désigne une séquence poly(styrène) et l'expression « bloc » ou « séquence oléfine saturée » désigne une séquence poly(oléfine saturée). Les copolymères triblocs à séquence centrale saturée sont bien connus de 5 l'homme de l'art et sont par exemple commercialisés : -par la société KRATON sous la dénomination KRATON® G, et en particulier les grades KRATON® G1651, KRATON® G1654, KRATON® G 1657, KRATON® G1652 ou KRATON® G1650 et par la société KURARAY sous les dénominations SEPTON® et en particulier les grades 8006 ou 8004 pour les 10 copolymères séquencés poly (styrène-éthylène-butylène-styrène) (en abrégé SEBS); -par la société KURARAY sous la dénomination SEPTON® pour les copolymères séquencés poly (styrène-éthylène-propylène-styrène) (en abrégé SEPS) et en particulier les grades 2005,2006 ou 2063 et pour les polymères 15 séquencés poly (styrène-éthylène-éthylène-propylène-styrène) (en abrégé SEEPS) et en particulier les grades 4033,4044, 4055, 4077 ou 4099. Dans le cadre de la présente invention, on préférera les copolymères triblocs SEBS, SEPS ou SEEPS ayant une teneur en styrène comprise entre 25 et 45 % en poids par rapport au poids dudit copolymère SEBS, SEPS ou SEEPS. 20 Parmi les copolymères qui présentent une viscosité comprise entre 0,01 et 1 Pa.s mesurée dans une solution à 5% (masse/masse) dans le toluène, on peut citer les copolymères commercialisé par la société KRATON sous les grades KRATON® G 1651 et KRATON® G 1654 et les copolymères commercialisés par la société KURARAY sous les grades SEPTON® 2005, 2006, 8006, 4055, 4077, 25 4044 ou 4099. Parmi les copolymères qui présentent une viscosité comprise entre 0,01 et 0,5 Pa.s mesurée dans une solution à 15% (masse/masse) dans le toluène on peut citer les copolymères commercialisés par la société KRATON sous les grades KRATON® G 1650, KRATON® G 1657 et KRATON® G 1652 et les 30 copolymères commercialisés par la société KURARAY sous les grades SEPTON® 2063 ou 4033. Ces viscosités sont mesurées à 30°C à l'aide d'un viscosimètre Brookfield modèle LVI dans une solution dans le toluène à 5 % ou 15 % masse/masse en fonction du poids moléculaire du copolymère. 6 De façon générale, la quantité de copolymères dans la composition finale pourra être comprise entre 5 et 20 % en poids, de préférence entre 7 et 15 % en poids, rapportée au poids total de la composition. Dans le cadre de la présente invention on préférera tout particulièrement 5 l'utilisation de deux copolymères séquencés SEBS, et en particulier l'association des copolymères KRATON® G 1654 et KRATON® G 1650 dans laquelle le KRATON® G 1654 est présent en une quantité de 5 à 10% en poids, rapportée au poids total de la composition et le KRATON® G 1650 est présent en une quantité de 2 à 5% en poids, rapportée au poids total de la composition. 10 De préférence, ce mélange de deux copolymères comprendra donc au moins 5 à 10% en poids d'un copolymère qui présente une viscosité comprise entre 0,01 et 1 Pa.s mesurée dans une solution à 5 % masse/masse dans le toluène et au moins 2 à 5% d'un copolymère présentant une viscosité comprise entre 0,01 et 0,5 Pa.s mesurée dans une solution à 15% (masse/masse) dans le toluène, 15 rapporté au poids total de la composition. Les résines Les résines mises en oeuvre dans la composition selon invention sont des résines hydrocarbonées aromatiques, c'est-à-dire à base de monomères 20 aromatiques uniquement. Elles se distinguent des résines aliphatiques, à base de monomères aliphatiques uniquement, ou des résines aliphatiques/aromatiques à base de monomères aliphatiques et aromatiques. Sans vouloir être lié par une quelconque théorie, il semble que ces résines présentent une bonne solubilité dans le bloc A des copolymères ABA et renforcent ce bloc styrène, ce qui améliore la 25 cohésion de la matrice élastomérique finale obtenue. En particulier, le monomère aromatique est l'alpha-méthyl styrène. Ainsi, selon un mode de réalisation particulièrement préférentiel, la résine hydrocarbonée aromatique est choisie parmi les résines d'homopolymères et copolymères d'alpha-méthyl-styrène. 30 Parmi les résines aromatiques testées, un certain nombre d'entre elles ne donnaient pas entière satisfaction. En effet, certains grades de résine, du fait de leur point de ramolissement élevé, nécessitent d'être chauffées à des températures élevées (au-delà de 140°C) pour réaliser la composition de l'invention. En travaillant à de telles températures, il existe un risque d'évaporation du plastifiant. 35 Lorsque l'on ajoute des hydrocolloïdes (tels que la carboxymethylcellulose) ou des actifs dans la composition, ceux-ci risquent de se dégrader. 7 Ainsi, les résines mises en oeuvre dans les compositions selon l'invention sont les résines de type alpha-méthyl styrène dont le point de ramollissement se situe entre 80 et 125°C, de préférence entre 90 et 110°C. Ces résines donnent les meilleurs résultats en termes de procédé de 5 fabrication, de force à la rupture et d'allongement à la rupture. L'ajout de telles résines permet de diminuer la viscosité du mélange et de renforcer mécaniquement la composition, facilitant ainsi sa transformation en une matrice polymérique résistante à la déchirure. 10 Le point de ramollissement est mesuré selon la norme ISO 4625 (méthode "Ring and Ball"). De préférence, la résine selon l'invention est une résine alpha-méthyl styrène présentant un point de ramollissement situé entre 95 et 105°C ou entre 115 15 et 125°C ou une résine poly(styrène-co-alpha-méthyl styrène) présentant un point de ramollissement entre 95°C et 115°C. Les résines préférentielles ci-dessus sont bien connues de l'homme du métier et disponibles commercialement, par exemple vendues sous les 20 dénominations commerciales suivantes : - Sylvares SA 100 et Sylvares SA 120 d'Arizona Chemical : résines alpha-méthyl styrène présentant un point de ramollissement situé entre 95 et 105°C ou entre 115 et 125°C respectivement, - la résine Cleartack W90 ou Norsolène W90 de Cray Valley : résine 25 poly(styrene-co-alpha-methylstyrene) présentant un point de ramollissement entre 85 et 95°C' - les résines Kristalex 3100LV, Kristalex F100, Kristalex 31055D et Kristalex F115 d'Eastman : résines poly(styrene-co-alpha-methylstyrene) présentant un point de ramollissement de 100°C, ou entre 96 et 104°C ou de 30 105°C, ou entre 114 et 120°C respectivement. Dans le cadre de la présente invention, la résine est de préférence présente en une quantité de 5 à 20%, de préférence 5 à 15% en poids, rapportée au poids total de la composition. 35 8 Dans le cadre de la présente invention : - lorsque la teneur en copolymères tribloc est comprise entre 5 et 10% en poids, la teneur en résine est comprise entre 15 et 20% en poids, rapporté au poids total de la composition et 5 - lorsque la teneur en copolymères tribloc est supérieure à 10% en poids, la teneur en résine est comprise entre 5 et 20% en poids, rapporté au poids total de la composition, les pourcentages étant rapportés au poids total de la composition. Dans le cadre de la présente invention, la teneur en copolymères tribloc et 10 en résine représente 16 à 40% en poids, de préférence de 20 à 35% en poids, rapporté au poids total de la composition. Le plastifiant 15 Afin de réaliser des pansements interface, le mélange de copolymères et la résine présents dans la composition selon l'invention sont associés à un (ou plusieurs) composé(s) plastifiants. Les plastifiants susceptibles d'être utilisés sont bien connus et destinés à améliorer les propriétés d'étirement, de souplesse, d'extrudabilité ou de mise en 20 oeuvre des copolymères. On pourra utiliser à cet effet un ou plusieurs plastifiants si nécessaire. D'une façon générale, en tant que plastifiants, on préférera des composés liquides, compatibles avec la séquence centrale oléfine saturée des copolymères séquencés précités. 25 Parmi les composés plastifiants susceptibles d'être utilisés à cet effet, on citera en particulier les huiles minérales plastifiantes. Alternativement, on peut aussi utiliser des produits de synthèse à base de mélanges liquides d'hydrocarbures saturés comme par exemple les produits commercialisés par la société TOTAL sous la dénomination GEMSEAL® et en 30 particulier le produit GEMSEAL® 60 qui est un mélange isoparaffinique issu d'une coupe pétrolière totalement hydrogénée. Dans le cadre de la présente invention, on utilisera de préférence des huiles plastifiantes et en particulier des huiles minérales formées de composés de nature paraffinique ou naphténique, ou de leurs mélanges, dans des proportions 35 variables. 9 Des huiles minérales plastifiantes particulièrement préférées sont formées de mélanges de composés de nature paraffinique et naphténique, et en particulier de tels mélanges dans lesquels la proportion de composés de nature paraffinique est majoritaire. 5 Parmi les huiles plastifiantes convenant particulièrement, on peut citer les produits commercialisés par la société SHELL sous les dénominations ONDINA® et en particulier ONDINA® 919 ou l'huile commercialisée par la société PETRO CANADA sous la référence PURETOL® 9D ou l'huile BLANDOL commercialisée par Sonneborn ou encore l'huile Pionier 2076P 10 commercialisé par Hansen & Rosenthal. Outre des huiles, le plastifiant peut comprendre de la vaseline. La vaseline mise en oeuvre dans les compositions de l'invention est une vaseline conforme à la Pharmacopée Française disponible commercialement. Dans le cadre de la présente invention, la vaseline est présente en une 15 quantité de 1 à 30%, de préférence 5 à 25% en poids, rapportée au poids total de la composition. Dans le cadre de la présente invention, le plastifiant est présent en une quantité de 50 à 80%, de préférence 60 à 70% en poids, rapportée au poids total de la composition. 20 De préférence, le plastifiant est constitué d'un mélange d'huile minérale et de vaseline, l'huile minérale étant présente en une quantité allant de 45 à 60% en poids rapporté au poids total de la composition, la vaseline étant présente en une quantité allant de 5 à 20% en poids rapporté au poids total de la composition. 25 Sur la base des tests décrits dans les exemples de la présente demande, une trame élastomérique présentant une force à la rupture de 1,5 à 2,5 N/cm et un allongement à la rupture de 640% à 900%, de préférence 700% à 900% présentera les meilleures propriétés mécaniques. En comparaison avec une formulation identique sans résine, on améliore d'au moins 40% la force à la rupture. 30 Pour obtenir ce résultat il a été déterminé que la composition selon l'invention comprend de préférence: -5 à 20% en poids d'un mélange de deux copolymères comprenant au moins un copolymère qui présente une viscosité comprise entre 0,01 et 1 Pa.s 35 mesurée dans une solution à 5 % masse/masse dans le toluène et au moins un 10 copolymère présentant une viscosité comprise entre 0,01 et 0,5 Pa.s mesurée dans une solution à 15% (masse/masse) dans le toluène. -50 à 80% en poids d'un mélange d'huile et de vaseline, -5 à 20 % en poids d'une résine choisie parmi les résines alpha-méthyl 5 styrène présentant un point de ramollissement situé entre 95 et 105°C ou entre 115 et 125°C ou une résine poly(styrène-co-alpha-méthyl styrène) présentant un point de ramollissement entre 95°C et 115°C. Ces compositions sont également utiles pour la préparation de pansements avec ou sans armature. 10 Les hydrocolloïdes Selon un mode de réalisation de l'invention particulièrement préféré dans le cadre de la réalisation de pansements interface autoportés, avec support ou avec armature pour la cicatrisation des plaies, les compositions selon l'invention 15 comprennent des particules hydrophiles d'un hydrocolloïde (ou particules d'hydrocolloïde). Ces particules permettent en effet le retrait indolore d'un pansement interface et le maintien d'un milieu humide au niveau de la plaie afin de favoriser la cicatrisation. 20 A cet effet, une quantité faible de particules hydrophiles d'un hydrocolloïde est ainsi soit disposée en surface de la matrice élastomérique une fois celle-ci formée soit, de préférence, dispersée de façon homogène au sein de la composition selon l'invention. Par « hydrocolloïde » ou « particules d'hydrocolloïde », on entend 25 désigner ici tout composé habituellement utilisé par l'homme de l'art pour son aptitude à absorber les liquides aqueux tels que l'eau, le sérum physiologique ou les exsudats d'une plaie. Comme hydrocolloïdes appropriés, on peut citer par exemple la pectine, les alginates, les gommes végétales naturelles comme en particulier la gomme de 30 Karaya, les dérivés de cellulose tels que les carboxyméthylcelluloses et leurs sels de métal alcalin tels que le sodium ou le calcium, ainsi que les polymères synthétiques à base de sels de l'acide acrylique, connus sous l'appellation "superabsorbants", comme par exemple les produits commercialisés par la société CIBA Specialty Chemicals sous la dénomination SALCARE® 5C91 ainsi que les 35 mélanges de ces composés. 11 Certains de ces superabsorbants qualifiés de « microcolloïdes » car ils présentent une taille de particules inférieure à 10 micromètres peuvent bien entendu être également utilisés. Les hydrocolloïdes préférés dans le cadre de la présente invention sont les 5 sels de métal alcalin de la carboxyméthylcellulose, et en particulier la carboxyméthylcellulose de sodium (CMC). La taille des particules d'hydrocolloïde est généralement comprise entre 50 et 100 microns, avantageusement de l'ordre de 80 microns. D'une façon générale, la quantité de particules d'hydrocolloïde incorporées 10 dans la composition selon l'invention sera avantageusement inférieure ou égale à 25 % en poids, avantageusement de l'ordre de 2 à 20 % en poids, de préférence de 5 à 18 % en poids, de préférence encore de 10 à 15 % en poids, rapportée au poids total de ladite composition. Si les particules d'hydrocolloïde sont disposées en surface de la matrice 15 élastomérique un fois celle-ci formée, leur quantité sera de préférence de l'ordre de 1 à 10 % et plus particulièrement de 2 à 5 % en poids, rapportée au poids total de ladite matrice élastomérique. Le choix d'une quantité de particules d'hydrocolloïde comprise dans ces plages de valeurs est importante pour la réalisation d'un pansement interface, et en 20 particulier un pansement interface autoporté aéré, afin d'éviter que la gélification de la composition n'entraine la fermeture des trous traversants lors de l'absorption des exsudats. Les antioxydants 25 La composition selon l'invention peut également comprendre des agents antioxydants. Par « agents antioxydants », on entend désigner ici les composés couramment employés par l'homme de l'art pour assurer la stabilité des composés entrant dans la formulation des compositions, en particulier vis-à-vis de l'oxygène, 30 la chaleur, l'ozone ou les rayonnements ultra-violets. Comme exemples d'agents antioxydants appropriés, on peut citer notamment les antioxydants phénoliques comme en particulier les produits commercialisés par la société BASF sous les dénominations IRGANOX® 1010, IRGANOX® 565, IRGANOX® 1076. 12 D'une façon générale ces agents antioxydants pourront être utilisés seuls ou en association en une quantité de l'ordre de 0,05 à 1 % en poids, de préférence de 0,05 à 0,2 % en poids, rapportée au poids total de la composition. Dans le cadre de la présente invention, on préférera l'utilisation du produit 5 IRGANOX® 1010 en une quantité comprise entre 0,05 et 0 ,2 % en poids, rapportée au poids total de la composition. Actifs additionnels Outre les agents antioxydants, la composition selon l'invention peut 10 comprendre une (ou plusieurs) autre(s) substance(s) active(s) permettant d'induire ou d'accélérer la cicatrisation ou pouvant avoir un rôle favorable dans le traitement d'une plaie. Parmi ces substances actives, on peut citer, en particulier, à titre d'exemples: 15 - les agents favorisant la cicatrisation tels que le rétinol, la vitamine A, la vitamine E, la N-Acétyl Hydroxyproline, les extraits de Centella Asiatica, la papaïne, la silicone, les huiles essentielles de thym, niaouli, romarin, sauge, l'acide hyaluronique, le sucrose octasulfate de potassium, le sucralfate, l'allantoïne, la metformine 20 - les agents antibactériens tels que les sels ou complexes d'argent (tels les sulfates d'argent, les nitrates d'argent, les sulfamides d'argent ou encore les zéolites à base d'argent), les sels de zinc ou de cuivre, le métronidazole, la néomycine, les pénicillines, l'acide clavulanique, les tétracyclines, la mynocycline, la chlorotétracycline, les aminoglycosides, l'amikacine, la gentamicine, les 25 probiotiques ; - les antiseptiques tels que la chlorhexidine, le trichlosan, le biguanide, l'hexamidine, le thymol, le lugol, la povidone iodée, le chlorure de benzalkonium et de benzethonium ; - les anti-douleurs tels que le paracétamol, la codéine, le 30 dextropropoxyphène, le tramadol, la morphine et ses dérivés, les corticoïdes et leurs dérivés ; 13 - les anesthésiques locaux tels que la lidocaïne, la benzocaïne, la dibucaïne, le chlorhydrate de pramoxine, la bupivacaïne, la mépivacaïne, la prilocaïne, l'étidocaïne ; - les anti-inflammatoires comme les anti-inflammatoires non stéroïdiens 5 (AINS), l'aspirine ou acide acétylsalicylique, l'ibuprofène, le kétoprofène, le flurbiprofène, le diclofenac, l'acéclophénac, le kétorolac, le méloxicam, le piroxicam, le ténoxicam, le naproxène, l'indométacine, le naproxcinod, le nimésulid, le célécoxib, l'étoricoxib, le parécoxib, le rofécoxib, le valdécoxib, la phénylbutazone, l'acide niflumique, l'acide méfénamique; 10 Ces agents actifs pourront être utilisés en une quantité de l'ordre de 0,01 à 20 % en poids, de préférence de 1 à 15 % en poids, et de préférence encore de 2 à 10 % en poids, rapportée au poids total de la composition. La présence d'hydrocolloïdes au sein de la composition favorisera le relargage de ces agents actifs. 15 Bien entendu, la composition selon l'invention peut aussi comprendre un ou plusieurs autres composés connus pour leur action dans la phase de détersion comme par exemple : - des enzymes ; 20 - l'urée. Adjuvants A titre d'adjuvants susceptibles d'être utilisés dans les compositions selon l'invention, on peut citer des composés connus pour favoriser le relargage des 25 agents actifs, comme par exemple les produits Montanox® 80 ou Sepinov® EMT 10 qui sont couramment utilisés dans les produits URGOTUL® qui incorporent des agents actifs. Ces adjuvants pourront être utilisés en une quantité de l'ordre de 1 à 15% en poids, rapportée au poids total de la composition. 30 Bien évidemment les modes de réalisation particuliers qui viennent d'être décrits peuvent être mis en oeuvre séparément ou selon l'une quelconque de leurs combinaisons. 14 Les compositions selon l'invention permettent en particulier de réaliser des pansements interface autoportés ou des pansements interface présentant une armature ou un support. Dans le cadre de la réalisation d'un pansement interface, on préférera 5 l'utilisation d'une composition qui comprend des composés (copolymères, huile minérale, vaseline, antioxydant et hydrocolloïdes) de même nature que, ou identiques à, ceux utilisés dans le produit URGOTUL®. Matrice élastomérique 10 Afin de réaliser un pansement, les compositions selon l'invention seront formées en couche mince, avec des trous traversants, disposés de préférence de façon répartie dans ladite couche pour former une matrice élastomérique. L'invention a ainsi pour objet, selon un autre aspect, une matrice élastomérique obtenue à partir d'une composition selon l'invention telle 15 que décrite précédemment. Les trous traversants peuvent être réalisés par perforation ou poinçonnage d'une composition selon l'invention préalablement formée en couche mince, seule ou associée à un support provisoire ou à un film protecteur habituellement utilisé pour la fabrication de pansement, ou bien 20 encore par une enduction tramée sur un support provisoire. Alternativement, les matrices polymériques conformes à l'invention peuvent être fabriquées par coulage à chaud d'une composition telle que décrite précédemment sur une plaque gravée avec le motif retenu pour former des trous traversants, suivi d'un refroidissement et d'un 25 démoulage. D'une façon générale, les matrices polymériques conformes à l'invention présenteront une épaisseur comprise entre 0,4 mm et 2 mm, de préférence entre 0,5 mm et 1 mm, de préférence encore de l'ordre de 0,6 à 0,7 mm 30 Les trous traversants peuvent être de géométrie quelconque et présenteront par exemple une section transversale circulaire, rectangulaire, trapézoïdale ou carrée. Leur surface sera généralement comprise entre 1 et 7 mm2 Ces trous seront répartis, de préférence de façon régulière, avec une 35 densité telle que la surface totale des trous représente entre 20 et 70 %, et de préférence entre 30 et 60 % de la surface totale du pansement. 15 Selon un mode de réalisation préféré, la matrice polymérique, lorsqu'elle est mise en oeuvre dans un pansement interface, de préférence autoporté, se présente sous la forme d'un filet aéré (ou grille) de préférence de maille carrée présentant : 5 - une épaisseur du filet comprise entre 0,4 et 2 mm ; - une « largeur de fil » (largeur de l'espace entre deux trous consécutifs) comprise entre 1 et 10 mm, et de préférence entre 1 et 5 mm ; - un grammage compris entre 200 et 1700 g/m2, et de préférence compris entre 300 et 800 g/m2. 10 Selon un mode de réalisation particulièrement préféré de l'invention, une telle matrice élastomérique se présentera sous la forme d'un filet aéré à maille carrée présentant : - une épaisseur du filet de 750 microns environ ; - une largeur de fil (ou taille de maille) de l'ordre de 0,8 mm ; 15 - un grammage de l'ordre de 390 g/m2. Pour la réalisation de telles matrices élastomériques, on pourra se référer pour plus de détails à la demande de brevet FR 2 936 158. Il peut également être envisagé d'utiliser cette matrice élastomérique pour enduire une armature ou un support. 20 Les techniques de fabrication d'un pansement interface avec armature ou avec support sont aussi bien connues de l'homme de l'art et on pourra par exemple se référer aux procédés décrits dans les demandes de brevet WO 00 16725 et FR 2 936 159 ou WO 2015/018720. 25 Pansement L'invention a ainsi pour objet, selon un mode préféré de réalisation, un pansement interface caractérisé en ce qu'il comprend une matrice élastomérique précédemment décrite. Selon un mode de réalisation actuellement préféré, la présente demande 30 vise à couvrir un pansement interface autoporté comprenant une matrice élastomérique se présentant sous la forme d'une couche mince possédant des trous traversants pour laisser passer les exsudats, obtenue à partir d'une composition comprenant : - 5 à 20% d'un mélange de 2 copolymères tribloc du type styrène - oléfine 35 saturée - styrène, un premier qui présente une viscosité comprise entre 0,01 et 1 Pa.s telle que mesurée dans une solution à 5 % (masse/masse) dans le toluène et 16 un second qui présente une viscosité comprise entre 0 ,01 et 0,5 Pa.s mesurée dans une solution à 15 % (masse / masse) dans le toluène - 50 à 80% en poids d'au moins un plastifiant, - 5 à 20% d'au moins une résine de type alpha-méthyl styrène dont le point 5 de ramollissement se situe entre 80 et 125°C, de préférence entre 90 et 110°C, étant entendu que : - lorsque la teneur en copolymères tribloc est comprise entre 5 et 10% en poids, la teneur en résine est comprise entre 15 et 20% en poids, rapporté au poids total de la composition et 10 - lorsque la teneur en copolymères tribloc est supérieure à 10% en poids, la teneur en résine est comprise entre 5 et 20% en poids, rapporté au poids total de la composition, les pourcentages étant rapportés au poids total de la composition. De préférence, le pansement interface selon la présente invention n'adhère 15 pas aux gants en latex. Pour ce faire, la composition peut de préférence comprendre : - pour 100 parties en poids d'un mélange P de 2 copolymères tribloc spécifiques du type styrène - oléfine saturée - styrène, un premier qui présente une viscosité comprise entre 0,01 et 1 Pa.s telle que mesurée dans une solution à 5 20 % (masse/masse) dans le toluène et un second qui présente une viscosité comprise entre 0 ,01 et 0,5 Pa.s telle que mesurée dans une solution à 15 % (masse/masse) dans le toluène ; - de 300 à 1000 parties en poids d'un plastifiant H, de préférence une huile plastifiante ; et 25 - de 90 à 600 parties en poids de vaseline V; étant en outre précisé que : - la quantité totale, représentée par P+H+V, de mélange d'élastomères, du plastifiant et de la vaseline est comprise entre 490 et 1700 parties en poids ; - le rapport entre la quantité totale du mélange d'élastomères, du plastifiant 30 et de la vaseline et la quantité de vaseline, représenté par P+H+V/V, est inférieur à 11; ledit mélange de 2 copolymères comprend au moins 20 % en poids du premier copolymère, la composition comprenant en outre de 5 à 20 % en poids d'une résine de 35 type alpha-méthyl styrène dont le point de ramollissement se situe entre 80 et 125°C, de préférence entre 90 et 110°C, 17 étant entendu que : - lorsque la teneur en copolymères tribloc est comprise entre 5 et 10% en poids, la teneur en résine est comprise entre 15 et 20% en poids, rapporté au poids total de la composition et 5 - lorsque la teneur en copolymères tribloc est supérieure à 10% en poids, la teneur en résine est comprise entre 5 et 20% en poids, rapporté au poids total de la composition, les pourcentages étant rapportés au poids total de la composition. 10 Afin de protéger la composition de l'environnement extérieur, le pansement interface pourra être recouvert, de préférence sur chacune de ses faces, par un film protecteur provisoire qui sera retiré avant usage par l'utilisateur. Afin de faciliter encore la manipulation du pansement interface, en particulier s'il est autoporté, on pourra substituer ces deux films protecteurs 15 provisoires par un protecteur unique tel que décrit dans la demande de brevet WO 2008 / 145 884 ou dans la demande de brevet W02015/018720 dont la structure particulière facilite l'application du pansement sur la plaie. La présente invention est illustrée dans les exemples non limitatifs 20 présentés ci-après. EXEMPLES Préparation des compositions 25 Les compositions des exemples 1 à 26 ont été élaborées à l'aide des constituants suivants dans les proportions, exprimées en pourcentage en poids, mentionnées dans le tableau 1 ci-dessous. Elastomère : copolymère séquencé de poly (styrène-éthylène-butylène- 30 styrène) (en abrégé SEBS) : - KRATON® G 1654 ES viscosité à 5% (masse/masse) dans le toluène : 0,02Pa.s - KRATON® G 1650 E vicosité à 15% (masse / masse) dans le toluène: 0,2Pa.s 35 Plastifiant : huile minérale Ondina® 919 commercialisée par la société SHELL ou Pionier 2076P commercialisée par Hansen & Rosenthal 18 Vaseline : vaseline Codex® A commercialisée par la société AIGLON Antioxydant : IRGANOX® 1010 commercialisé par la société BASF Hydrocolloïde : Carboxyméthylcellulose sodique CMC BLANOSE® 7H4XF commercialisée par la société ASHLAND, 5 Résines : - Wingtack 86, résine hydrocarbonnée C9 modifiée C5, présentant un point de ramollissement situé entre 84-90°C, commercialisée par Cray Valley, - Norsolène W90 ou Cleartack W90, résine poly(styrène-co-alpha- 10 méthyl styrène) présentant un point de ramollissement situé entre 85-95°C, commercialisée par Cray Valley, - Norsolène W140, résine poly(styrène-co-alpha-méthyl styrène) présentant un point de ramollissement situé entre 135-145°C, commercialisées par Cray Valley, 15 - Escorez 5380, résine hydrocarbonée cycloaliphatique, présentant un point de ramollissement situé entre 80-90°C, commercialisée par Exxon Mobil, - YS Resin SX 100, résine polystyrène, présentant un point de ramollissement situé à 100°C, commercialisée par YASUHARA 20 CHEMICAL, - Sylvares SA 100, résine alpha-méthyl styrène présentant un point de ramollissement situé entre 95 et 105°C, commercialisée par Arizona Chemical - Sylvares SA 120 alpha-méthyl styrène présentant un point de 25 ramollissement situé entre 115 et 125°C, commercialisée par Arizona Chemical - Kristalex 310OLV, résine poly(styrène-co-alpha-méthyl styrène) présentant un point de ramollissement de 100°C, commercialisée par Eastman, 30 Kristalex F100 poly(styrène-co-alpha-méthyl styrène) présentant un point de ramollissement situé entre 96 et 104°C, commercialisée par Eastman, Kristalex F115, résine poly(styrene-co-alpha-methylstyrene) présentant un point de ramollissement situé entre 114 et 120°C, 35 commercialisée par Eastman, 19 - Kristalex 5140, résine poly(styrene-co-alpha-methylstyrene) présentant un point de ramollissement de 139°C, commercialisée par Eastman, - Sukorez SU-400, résine polycyclopentadiene présentant un point de 5 ramollissement situé entre 97 et 107°C, commercialisé par Kolon Industries. Fabrication de la composition Dans un mélangeur vertical, on a introduit successivement à une 10 température de consigne de 90°C le plastifiant, l'hydrocolloïde et la vaseline et on a agité jusqu'à l'obtention d'un mélange homogène. On a ensuite introduit sous agitation le(s) copolymère(s), l'antioxydant, ainsi que la (les) résines puis on a porté la température de consigne à 150°C et agité jusqu'à l'obtention d'un mélange homogène. On a ensuite placé le 15 mélangeur sous vide pour supprimer les bulles présentes dans le mélange. On a ensuite laissé refroidir, puis on a vidangé le mélangeur. Par la suite, on a réalisé des matrices polymériques à partir des compositions à tester, en appliquant une forte pression à l'aide d'une presse hydraulique selon le protocole suivant : 20 On a préchauffé les 2 plateaux de la presse hydraulique. Sur le plateau inférieur de la presse on a déposé un film plastique anti-adhérent, par exemple un film de polyester siliconé - fluoré (la face siliconée - fluorée étant disposée de façon opposée au plateau inférieur). On a déposé sur cette face environ 12 g d'une des compositions décrites et on a recouvert cette dernière par un film de polyester 25 siliconé (le côté siliconé étant disposé au contact de la composition). On a placé 2 cales de 0,75 mm entre les 2 films de polyester aux extrémités du plateau inférieur de la presse et on a soumis l'ensemble à une pression de 200 bars et une température de l'ordre de 90 à 100 C°. On a laissé refroidir les plaques ainsi réalisées et on a contrôlé leurs 30 épaisseurs avec un micromètre de manière à obtenir une maquette dont l'épaisseur est de l'ordre de 650um. Mesure de la force à la rupture et de l'allongement à la rupture : Les conditions de réalisation du test et des maquettes utilisées étaient les 35 suivantes. 20 Le principe de cette mesure est d'exercer une traction sur une éprouvette haltère (correspondant à une trame élastomérique emporte-piécée) à vitesse constante V jusqu'à la rupture à l'aide d'un dynamomètre. On mesure ainsi la force à la rupture et l'allongement à la rupture. 5 MATERIEL / APPAREILLAGE Presse automatique + cales d'épaisseur, Dynamomètre électronique (0,1 à 999 mm/min), Capteur de force (à adapter selon force mesurée), 10 Emporte-pièce éprouvette haltère, Matériau type mousse polyuréthane mécanique 400 um Exopack. ECHANTILLONNAGE/ CONDITIONNEMENT DES ECHANTILLONS Nombre d'éprouvette n? 5. 15 Temps de conditionnement T > 24h. Température T = 23°C + 2 °C. Hygrométrie HR = 50% + 15 %. CONDITIONS OPERATOIRES 20 - 1 (largeur de l'éprouvette) = 12,7 mm - 10 (distance entre les mors du dynamomètre) =90 mm - V (vitesse de traction) = 300 mm/min MODE OPERATOIRE 25 Préparation des éprouvettes : - Débuller la composition à analyser au préalable, - A l'aide de la presse automatique, préparer des plaques de matrice élastomérique de 650 iim d'épaisseur à partir de la composition débullée (cales de 750 um), 30 - Découper les éprouvettes haltères à l'aide de l'emporte-pièce, en veillant à ne pas faire d'amorce. MESURE - Placer une éprouvette haltère de largeur 12,7 mm dans les mors du 35 dynamomètre distants de lo = 90 mm, en recouvrant préalablement les 2 21 extrémités de mousse PU mécanique 400 nm (pour éviter le cisaillement de l'éprouvette au niveau des mors), - Procéder à l'essai de traction jusqu'à la rupture de l'éprouvette à la vitesse V = 300 mm/min, 5 - Vérifier que le front de rupture se produit dans la partie rectiligne de l'éprouvette. CALCULS / EXPRESSION DES RESULTATS - Extraire de la courbe les valeurs de force à la rupture et d'allongement à 10 la rupture associées. - Calculer pour chaque référence d'échantillon : le minimum, le maximum, la moyenne, 15 l'écart-type, le CV. Tableau 1: 20 22 LU Lx.2 Ex .3 Ex.4 Ex.5 Ex.6 E.7 Lx.8 Ex.9 Ex. Ex. Lx. Ex. Ex. Ex. Ex. Ex. Ex. Ex. Ex. Ex. Ex. Ex. Lx. Ex. Ex. Ex. 10 11 12 13 14 15 16 17 18 19 20 21 22 23 24 25 26 27 Kraton G1654 ES I 5.7 5.7 5.7 5.7 5.7 5.7 5.7 5.7 5.7 5.7 5.7 5.7 5.7 7.S 7.8 7.8 7.8 7.S 7.8 7.8 7.8 11.3 7.8 7.S 7.8 5.7 Kraton G 1650 E 2.6 2.6 2.6 2.6 2.6 2.6 2.6 2.6 2.6 2.6 2.6 2.6 2.6 2.6 3.5 3.5 3.5 3.5 3.5 3.5 3.5 3.5 11.3 3.5 3.5 3.5 Ondina 919 61.5 57.5 53.5 46.9 53.5 57.5 53.5 53.5 53.5 .53.5 53.5 57.5 57.5 53.5 61.5 57.5 53.5 53.5 Pionier 2076P 53.5 53.5 53.5 53.5 53.5 53.5 53.5 53.5 53.5 Vaseline Codex A 15 14 13 11.4 13 14 13 13 13 13 13 14 14 13 12 12 12 12 12 12 12 12 12 12 12 12 12 CMC Blanose 15 15 15 13.2 15 15 15 15 15 15 15 15 15 15 15 15 13 13 13 13 13 13 13 13 13 13 13 Irganox 1010 0.2 0.2 0.2 0.2 0.2 0.2 0.2 0.2 0.2 0.2 0.2 0.2 0.2 0.2 0.2 0.2 0.2 0.2 0.2 0.2 0.2 0.2 0.2 0.2 0.2 0.2 0.2 Norsolène W90 I 5 10 20 5 10 10 Escorez 5380 VS Rein SX 100 5 5 10 Sylvares SA 100 10 10 I 10 Kristalex F115 10 10 Sylvares SA 120 10 Kristalex 5140 10 Norsolène W140 5 10 Wintitack S6 10 Kristalex 3100LV 10 10 10 Kristalex F100 10 Sulcorez Stj 400 10 Force rupture 0.76 0.94 1.23 2.3 1.04 0.96 1.37 1.43 1.36 1.38 1.13 0.86 0.96 1.36 1.31 1.62 2.24 2.2 1.26 1.87 2.19 2.15 3.43 0.772 1.29 2.42 (N/cm) Allongement (%) 283 450 565 741 443 390 469 538 500 487 332 323 395 487 511 642 785 754 558 792 826 864 1156 228 849 665 806 23 La matrice obtenue aux exemples 1 et 15 ne contenant pas de résine, présente de mauvais résultats de force et d'allongement à la rupture. La matrice obtenue aux exemples 2 et 3 (et celles des exemples 5 à 14) contient une teneur totale en copolymères triblocs inférieure à 10% en poids et 5 une teneur en résine inférieure à 15%, ce qui ne permet pas d'obtenir de bons résultats de force et d'allongement à la rupture. Au contraire, la matrice obtenue à l'exemple 4 selon l'invention, comprenant une teneur totale en copolymères triblocs inférieure à 10% en poids et en résine de 20%, présente bons résultats de force et d'allongement à la rupture, ce qui se traduit par de bonnes propriétés 10 mécaniques, en particulier de résistance à la déchirure. En outre, les matrices élastomériques obtenues aux exemples 5, 6, 7, 11, 12, 13 et 14 mettant en oeuvre des résines non conforme à la présente invention ne donnent pas de bons résultats de force et d'allongement à la rupture. Les matrices élastomériques obtenues aux exemples 5, 6, 7, 11 et 12 15 présentent en outre une couleur blanchâtre caractéristique d'une instabilité du mélange, et déceptif d'un point de vue esthétique. Les matrices élastomériques obtenues aux exemples 16, 17, 18, 20, 21, 22, 25 et 27 conformes à l'invention présentent bons résultats de force et d'allongement à la rupture, ce qui se traduit par de bonnes propriétés mécaniques, 20 en particulier de résistance à la déchirure. La matrice élastomérique obtenue aux exemples 19 et 26, mettant en oeuvre des résines non conformes à la présente invention, ne présente pas de bons résultats force et d'allongement à la rupture. Les matrices élastomériques des exemples 23 et 24, ne contenant qu'un 25 seul copolymère tribloc selon l'invention, REVENDICATIONS1. Composition comprenant: - 5 à 20% d'un mélange de 2 copolymères tribloc du type styrène - oléfine saturée - styrène, un premier qui présente une viscosité comprise entre 0,01 et 1 Pa.s telle que mesurée dans une solution à 5 % (masse/masse) dans le toluène et un second qui présente une viscosité comprise entre 0 ,01 et 0,5 Pa.s mesurée dans une solution à 15 % (masse / masse) dans le toluène - 50 à 80% en poids d'au moins un plastifiant, - 5 à 20% d'au moins une résine de type alpha-méthyl styrène dont le point de ramollissement se situe entre 80 et 125°C, de préférence entre 90 et 110°C, étant entendu que : - lorsque la teneur en copolymères tribloc est comprise entre 5 et 10% en poids, la teneur en résine est comprise entre 15 et 20% en poids, rapporté au poids total de la composition et - lorsque la teneur en copolymères tribloc est supérieure à 10% en poids, la teneur en résine est comprise entre 5 et 20% en poids, rapporté au poids total de la composition, les pourcentages étant rapportés au poids total de la composition. 2. Composition selon la revendication 1, caractérisée en ce que la résine est choisie parmi une résine alpha-méthyl styrène présentant un point de ramollissement situé entre 95 et 105°C ou entre 115 et 125°C ou une résine poly(styrène-co-alpha-méthyl styrène) présentant un point de ramollissement entre 95°C et 115°C. 3. Composition selon l'une des revendications 1 ou 2, caractérisée en ce que le plastifiant est constitué d'un mélange d'huile minérale et de vaseline. 4. Composition selon l'une des revendications précédentes, caractérisée en ce qu'elle comprend des particules d'hydrocolloïde en une quantité inférieure ou égale à 25 % en poids, rapportée au poids total de la composition. 5. Composition selon l'une des revendications précédentes, caractérisée en ce qu'elle comprend une ou plusieurs substances active(s) permettant d'induire ou d'accélérer la cicatrisation ou pouvant avoir un rôle favorable dans le traitement des plaies, en une quantité comprise entre 0,01 et 20 % en poids, de préférence entre 1 et 15 % en poids, rapportée au poids total de la composition. 6. Matrice élastomérique, caractérisée en ce qu'elle est obtenue à partir d'une composition selon l'une des revendications 1 à 5, de préférence par 25 formation d'une couche mince et compression, ou par coulage à chaud de ladite composition. 7. Matrice élastomérique selon la revendication 6, caractérisée en ce qu'elle comprend une armature ou un support, ou en ce qu'elle est autoportée. 5 8. Matrice élastomérique autoportée selon la revendication 7, caractérisée en ce qu'elle comporte des trous traversants. 9. Matrice élastomérique autoportée selon l'une des revendications 7 ou 8, caractérisée en ce qu'elle se présente sous la forme d'un filet aéré dont la taille de maille est de l'ordre de 4mm2, l'épaisseur de l'ordre de 800 microns et le 10 grammage de l'ordre de 400 g/m2. 10. Pansement interface, caractérisé en ce qu'il comprend une matrice élastomérique selon l'une des revendications 6 à 9.